ШИНА И ЭЛАСТОМЕРНЫЙ КОМПАУНД ДЛЯ ШИНЫ, СОДЕРЖАЩИЙ СШИТЫЕ ФЕНОЛЬНЫЕ СМОЛЫ

1. Эластомерная композиция для шин, содержащая, по меньшей мере,
100 мас.ч./100 мас.ч. каучука, по меньшей мере, одного диенового эластомерного полимера (A),
от 0,5 до 50 мас.ч./100 мас.ч. каучука, по меньшей мере, одного фенольного продукта (B), необязательно уже частично сшитого,
от 0,5 до 100 мас.ч./100 мас.ч. каучука, по меньшей мере, одного окисленного углеродного аллотропа (C), выбранного из окисленных углеродных нанотрубок, окисленного графита, окисленного графена и окисленной углеродной сажи,
от 0 до 50 мас.ч./100 мас.ч. каучука, по меньшей мере, одного альдегида и/или, по меньшей мере, одного продукта-донора метилена (D),
от 0 до 120 мас.ч./100 мас.ч. каучука, по меньшей мере, одного армирующего наполнителя (E), и
от 0,1 до 15 мас.ч./100 мас.ч. каучука, по меньшей мере, одного вулканизирующего агента (F).
2. Композиция по п. 1, в которой, по меньшей мере, один окисленный углеродный аллотроп (C) представляет собой окисленную углеродную сажу.
3. Композиция по любому из предыдущих пунктов, в которой, по меньшей мере, один окисленный углеродный аллотроп (C) характеризуется одним или более из следующих параметров:
содержание кислорода выше чем 20%, предпочтительно выше чем 30%, более предпочтительно выше чем 34%, измеренное с помощью элементного анализа;
отношение кислород/углерод (O/C), по меньшей мере, равное 0,20, предпочтительно выше чем 0,30, более предпочтительно выше чем 0,50, даже более предпочтительно выше чем 0,60, полученное из данных элементного анализа;
2
2
площадь поверхности по БЭТ, измеренная в соответствии со стандартом ISO 9277:2010), по меньшей мере, 20 м/г, предпочтительно, по меньшей мере, 40 м/г.
4. Композиция по любому из предыдущих пунктов, в которой:
по меньшей мере, один диеновый эластомерный полимер (A) выбран из цис-1,4-полиизопрена, 3,4-полиизопрена, полибутадиена, необязательно галогенированных изопрен/изобутеновых сополимеров, 1,3-бутадиен/акрилонитрильных сополимеров, стирол/1,3-бутадиеновых сополимеров, стирол/изопрен/1,3-бутадиеновых сополимеров, стирол/1,3-бутадиен/акрилонитрильных сополимеров и их смесей;
по меньшей мере, один фенольный продукт (B) выбран из фенола, этилфенолов, таких как o-этилфенол, м-этилфенол, п-этил-фенол и т.п.; изопропилфенолов; бутилфенолов, таких как бутилфенол, п-трет-бутилфенол и т.п.; алкилфенолов, таких как п-трет-амилфенол, п-октилфенол, п-нонилфенол, п-кумилфенол и т.п.; галогенфенолов, таких как фторфенол, хлорфенол, бромфенол, йодфенол и т.п.; замещенных монофенолов, таких как п-фенилфенол, аминофенол, нитрофенол, динитрофенол, тринитрофенол и т.п.; крезолов, таких как o-крезол, м-крезол, п-крезол; ксиленолов, таких как 2,3-ксиленол, 2,4-ксиленол, 2,5-ксиленол, 2,6-ксиленол, 3,4-ксиленол, 3,5-ксиленол и т.п.; бициклических монофенолов, таких как 1-нафтол, 2-нафтол и т.п.; полифенолов, таких как резорцин, алкилрезорцин, такой как 2-метилрезорцин, 5-метилрезорцин, 2,5-диметилрезорцин, 4-этилрезорцин, 4-н-гексил-резорцин и т.п.; 4-хлоррезорцина, 2-нитрорезорцина, 4-бром-резорцина и т.п., пирогаллола, катехина, алкилкатехина, гидрохинона, алкилгидрохинона, фторглюцина, бисфенола A, бисфенола F, бисфенола S, дигидроксинафталина и т.п., новолаков и резолов, предпочтительно из новолаков;
по меньшей мере, один альдегид (D), если присутствует, выбран из формальдегида, ацетальдегида, пропионового альдегида, хлораля, фурфураля, глиоксаля, н-бутилальдегида, капронового альдегида, аллилальдегида, бензальдегида, кротонового альдегида, акоролеина, фенилацетальдегида, o-толил-альдегида, салицилового альдегида, предпочтительно альдегидом является формальдегид;
по меньшей мере, один продукт-донор метилена (D), если присутствует, выбран из параформальдегида, триоксана, тетраоксиметилена, гексаметилентетрамина (EMTA), гексаметоксиметилмеламина (EMMM), предпочтительно EMMM;
по меньшей мере, один армирующий наполнитель (E), если присутствует, выбран из углеродной сажи, обычного диоксида кремния, такого как диоксид кремния из песка, осажденный сильными кислотами, предпочтительно аморфного, диатомовой земли, карбоната кальция, диоксида титана, талька, оксида алюминия, алюмосиликатов, каолина, силикатных волокон и их смесей; и
по меньшей мере, один вулканизирующий агент (F) выбран из серы, или содержащих серу молекул (доноров серы), таких как дисульфид капролактама (CLD), бис[(триалкокси-силил)пропил]полисульфиды, дитиофосфаты, фосфорилполисульфид (SDT) и их смеси, предпочтительно вулканизирующим агентом является сера.
5. Композиция по любому из предыдущих пунктов, которая содержит:
от 1 до 30 мас.ч./100 мас.ч. каучука, предпочтительно от 3 до 20 мас.ч./100 мас.ч. каучука, по меньшей мере, одного фенольного продукта (B);
от 1 до 50 мас.ч./100 мас.ч. каучука, более предпочтительно от 2 до 20 мас.ч./100 мас.ч. каучука, даже более предпочтительно от 3 до 10 мас.ч./100 мас.ч. каучука окисленного углеродного аллотропа (C);
предпочтительно от 1 до 8 мас.ч./100 мас.ч. каучука, более предпочтительно от 2 до 6 мас.ч./100 мас.ч. каучука, по меньшей мере, одного альдегида и/или, по меньшей мере, одного продукта-донора метилена (D);
необязательно от 3 до 90 мас.ч./100 мас.ч. каучука армирующего наполнителя (E); и
от 0,5 до 12 мас.ч./100 мас.ч. каучука, предпочтительно от 1 до 10 мас.ч./100 мас.ч. каучука, по меньшей мере, одного вулканизирующего агента (F).
6. Композиция по любому из предыдущих пунктов, в которой массовое соотношение между, по меньшей мере, одним фенольным продуктом (B), необязательно уже частично сшитым, и альдегидом и/или, по меньшей мере, одним продуктом-донора метилена (D) находится в интервале между 0,1:1 и 60:1, предпочтительно между 0,5:1 и 20:1, более предпочтительно между 1:1 и 8:1.
7. Композиция по любому из предыдущих пунктов, дополнительно содержащая одну или более добавок, выбранных из компатибилизирующих агентов, активаторов вулканизации, ускорителей вулканизации, замедлителей вулканизации, антиоксидантов, восков и пластификаторов.
8. Композиция по любому из предыдущих пунктов, содержащая, по меньшей мере:
100 мас.ч./100 мас.ч. каучука по меньшей мере, одного диенового эластомерного полимера (A),
от 5 до 25 мас.ч./100 мас.ч. каучука новолака (B),
от 2 до 6 мас.ч./100 мас.ч. каучука окисленной углеродной сажи (C),
от 3 до 8 мас.ч./100 мас.ч. каучука продукта-донора метилена (D),
от 30 до 70 мас.ч./100 мас.ч. каучука углеродной сажи (E), и
от 6 до 10 мас.ч./100 мас.ч. каучука серы (F).
9. Вулканизируемый эластомерный компаунд для шин, полученный путем смешения и необязательно нагревания компонентов эластомерной композиции для шин по любому из пп. 1-8.
10. Компаунд по п. 9, отличающийся временем максимального крутящего момента t-MH, измеренным при 170°C в соответствии со стандартом ISO 6502, ниже чем, по меньшей мере, на 20%, предпочтительно, по меньшей мере, 30%, более предпочтительно, по меньшей мере, 40% относительно времени максимального крутящего момента t-MH вулканизируемого эластомерного компаунда, имеющего такую же композицию, но без окисленного углеродного аллотропа (C).
11. Способ получения вулканизируемого эластомерного компаунда по пп. 9 и 10, который включает:
I) обработку и необязательно нагревание до температуры не выше чем 160°C, по меньшей мере, в одном подходящем смесителе:
по меньшей мере, одного эластомерного полимера (A),
необязательно, по меньшей мере, одного фенольного продукта (B), необязательно уже частично сшитого,
необязательно, по меньшей мере, одного окисленного углеродного аллотропа (C), выбранного из окисленных углеродных нанотрубок, окисленного графита, окисленного графена и окисленной углеродной сажи и, необязательно, по меньшей мере, одного армирующего наполнителя (E),
с получением невулканизируемого эластомерного компаунда (m1);
II) введение в невулканизируемый эластомерный компаунд (m1):
по меньшей мере, одного вулканизирующего агента (F) и, если присутствует, по меньшей мере, одного альдегида и/или, по меньшей мере, одного продукта-донора метилена (D),
необязательно, по меньшей мере, одного ускорителя и/или замедлителя вулканизации,
необязательно, по меньшей мере, одного фенольного продукта (B), необязательно уже частично сшитого,
необязательно, по меньшей мере, одного окисленного углеродного аллотропа (C), выбранного из окисленных углеродных нанотрубок, окисленного графита, окисленного графена и окисленной углеродной сажи, при условии, что указанный, по меньшей мере, один окисленный углеродный аллотроп (C) и указанный, по меньшей мере, один фенольный продукт (B), необязательно уже частично сшитый, присутствуют, по меньшей мере, на одной из стадий I) или II), и
обработку компаунда, в том же или другом подходящем смесителе, при температуре не выше чем 120°C,
с получением вулканизируемого эластомерного компаунда (m2), and
III) выгрузку вулканизируемого эластомерного компаунда (m2).
12. Способ по п. 11, который включает:
I) обработку и необязательно нагревание до температуры, находящейся в интервале между 130 и 160°C, по меньшей мере, в одном подходящем смесителе:
по меньшей мере, одного эластомерного полимера (A),
по меньшей мере, одного фенольного продукта (B), необязательно уже частично сшитого,
по меньшей мере, одного окисленного углеродного аллотропа (C), выбранного из окисленных углеродных нанотрубок, окисленного графита, окисленного графена и окисленной углеродной сажи и, необязательно, по меньшей мере, одного армирующего наполнителя (E),
с получением невулканизируемого эластомерного компаунда (m1);
II) введение в невулканизируемый эластомерный компаунд (m1):
по меньшей мере, одного вулканизирующего агента (F),
если присутствует, по меньшей мере, одного альдегида и/или, по меньшей мере, одного продукта-донора метилена (D),
необязательно, по меньшей мере, одного ускорителя и/или замедлителя вулканизации, и
обработку компаунда, в том же или другом подходящем смесителе, при температуре не выше чем 105°C, предпочтительно между 80 и 105°C, с получением вулканизируемого эластомерного компаунда (m2); и
III) выгрузку вулканизируемого эластомерного компаунда (m2).
13. Компонент шины, содержащий вулканизируемый компаунд по п. 9 или 10 или вулканизированный компаунд, полученный его вулканизацией.
14. Компонент шины по п. 13, выбранный из протекторного браслета, основного слоя, антиабразивного слоя, боковины, вставки боковины, минибоковины, прослойки, каучуковых слоев, бортового наполнительного шнура, флиппера, бортовой ленты и полотна, более предпочтительно выбираемый из основного слоя, антиабразивного слоя и бортового наполнительного шнура.
15. Шина для колес транспортных средств, содержащая, по меньшей мере, один компонент шины по п. 13 или 14.
16. Применение, по меньшей мере, одного окисленного углеродного аллотропа (C), выбранного из окисленных углеродных нанотрубок, окисленного графита, окисленного графена и окисленной углеродной сажи, в качестве ускорителя сшивания, по меньшей мере, одного фенольного продукта (B), необязательно уже частично сшитого, и предпочтительно, по меньшей мере, альдегида и/или, по меньшей мере, одного продукта-донора метилена (D), в вулканизируемом эластомерном компаунде для шин.